(57)【特許請求の範囲】
【請求項１】
３，３’，４，４’−ビフェニルテトラカルボン酸、その酸エステルまたはその酸二無水物および２，３，３’，４’−ビフェニルテトラカルボン酸、その酸エステルまたはその酸二無水物とフェニレンジアミンとを重合、イミド化して得られるポリイミド樹脂粉末を室温〜２００℃の温度で３０００ｋｇｆ／ｃｍ２〜５０００ｋｇｆ／ｃｍ２の圧力で成形する工程、次いで大気圧下４７０〜５５０℃の温度で焼成する工程からなる、曲げ強度が９０ＭＰａ以上であるポリイミド成形体の製法。
【請求項２】
ポリイミド樹脂を構成する芳香族テトラカルボン酸成分の割合が、３，３’，４，４’−ビフェニルテトラカルボン酸成分が８５〜９７モル％で、２，３，３，’，４’−ビフェニルテトラカルボン酸成分が１５〜３モル％である請求項１に記載のポリイミド成形体の製法。
【請求項３】
室温〜２００℃の温度で３０００ｋｇｆ／ｃｍ２〜５０００ｋｇｆ／ｃｍ２の圧力で成形する工程が、ＣＩＰ（コ−ルド アイソスタチック プレッシャ−）法で行われる請求項１に記載のポリイミド成形体の製法。
【請求項４】
ＣＩＰ法が、ウエットＣＩＰ法あるいはドライＣＩＰ法である請求項３に記載のポリイミド成形体の製法。
【請求項５】
大気圧下４７０〜５５０℃の温度で焼成する工程が、不活性気流中で行われる請求項１に記載のポリイミド成形体の製法。
【請求項６】
大気圧下４７０〜５５０℃の温度で焼成する工程が、昇温速度０．５〜１０℃／分で４７０℃以上に昇温して行われる請求項１に記載のポリイミド成形体の製法。
【請求項７】
さらに、部品成形後１００〜３５０℃で３０分〜２４時間程度加熱して応力緩和処理する請求項１に記載のポリイミド成形体の製法。
【請求項８】
成形体の密度が１．２８〜１．３４ｇ／ｃｍ３の範囲内にある請求項１に記載のポリイミド成形体の製法。
【発明の詳細な説明】
【０００１】
【発明の属する技術分野】
この発明は、良好な成形体物性とともに生産性の高いビフェニルテトラカルボン酸系のポリイミド成形体の製法およびポリイミド成形体に関する。
【０００２】
【従来の技術】
従来、ポリイミド粉末成形体としては、ピロメリット酸成分と４，４’−ジアミノジフェニレエ−テルとから得られるピロメリット酸系ポリイミド粉末成形体が高靭性および良好な切削加工性を有していることから、幅広く使用されている。
しかし、ピロメリット酸系ポリイミド成形体は吸水率が高くアウトガスが多く、耐薬品性や寸法安定性が低い。
【０００３】
このため、３，３’，４，４’−ビフェニルテトラカルボン酸成分系のポリイミド粉末成形体が提案された。
この３，３’，４，４’−ビフェニルテトラカルボン酸系のポリイミド粉末成形体については、例えば、特特開昭５７−２００４５２号公報（特公平２−４８５７１号公報）、特開昭５７−２００４５３号公報などに、Ｎ−メチル−２−ピロリドン中で３，３’，４，４’−ビフェニルテトラカルボン酸成分と芳香族ジアミン成分とを重合・イミド化させて得たイミド化率が９５％以上の芳香族ポリイミド粉末の加熱・圧縮成形体を得た例が記載されている。
さらに、微粒子状グラファイトなどの無機質粉末を含有するポリイミド粉末成形体が、特開昭６３−８１１６０号公報に記載されている。
これらの文献によると、上記ポリイミド粉末成形体は機械的強度に優れていることが示されている。
【０００４】
しかし、高強度で高耐熱性のポリイミド粉末成形体は、伸びが小さいためか、成形体を切削加工等によって種々の形状に二次加工する際さいなどの成形時に、欠けたりして複雑な形状への成形が困難である、つまり強靭さや切削加工性が低いという問題点が指摘されている。
このため、成形体の伸びおよび機械強度を大きくするために加熱圧縮成形時の粉体どうしの融着性を改良するための試みがなされた。
【０００５】
例えば、３，３’，４，４’−ビフェニルテトラカルボン酸成分と芳香族ジアミン成分とから得られるポリイミドに熱可塑性ポリイミドを混合して得られるポリイミド粉末を圧縮成形する方法が試みられたが、性質の全く異なる両成分の均一混合が困難であり、得られる成形体の機械的強度および伸びは未だ満足できるレベルに達するものではなく、また耐熱性が却って低下するという問題点が指摘されている。
さらに、ポリアミック酸粉末（凝集体）を一旦取り出して、加熱・乾燥・粉砕してポリイミド粉末とし、これを圧縮成形して成形体を得る試みもなされている。
しかし、ポリアミック酸粉末凝集体の加熱時の温度コントロ−ルが難しく、またポリアミック酸粉末に金属不純物が混入しやすく、実用的でないという指摘がされている。
【０００６】
このため、３，３’，４，４’−ビフェニルテトラカルボン酸、その酸エステルまたはその酸二無水物二無水物および２，３，３’，４’−ビフェニルテトラカルボン酸、その酸エステルまたはその酸二無水物とフェニレンジアミンとを重合、イミド化して得られるポリイミド樹脂粉末の高温高圧での加熱圧縮成形法、例えば成形温度４５０℃、成形圧力３０００ｋｇｆ／ｃｍ2で加熱圧縮を同時に行うポリイミド成形体の製法が提案された。
この成形体の製法によって得られるポリイミド成形体は、良好な物性を示すが生産性が低く、大量に生産する場合にはコストの面に問題がある。
また、この方法をそのままＣＩＰ法に適用すると、成形体の強度が小さい。
【０００７】
【発明が解決しようとする課題】
従って、この発明の目的は、ピロメリット酸成分と４，４’−ジアミノジフェニレエ−テルとからなるピロメリット酸系ポリイミド粉末成形体の有する高吸水率でアウトガスが多く耐薬品性や寸法安定性が低いという物性を改良し、生産性の高いポリイミド成形体の製法およびポリイミド成形体を提供することである。
【０００８】
【課題を解決するための手段】
すなわち、この発明は、３，３’，４，４’−ビフェニルテトラカルボン酸、その酸エステルまたはその酸二無水物および２，３，３’，４’−ビフェニルテトラカルボン酸、その酸エステルまたはその酸二無水物とフェニレンジアミンとを重合、イミド化して得られるポリイミド樹脂粉末を約３０００ｋｇｆ／ｃｍ2〜約５０００ｋｇｆ／ｃｍ2の圧力で成形する工程、次いで低圧下約４６０〜５５０℃で焼成する工程からなるポリイミド成形体の製法に関する。
また、この発明は、成形体の密度が１．２８〜１．３４ｇ／ｃｍ3の範囲内にある前記の製法によって製造されるポリイミド成形体に関する。
また、この発明は、３，３’，４，４’−ビフェニルテトラカルボン酸二無水物成分を７０モル％以上、フェニレンジアミン成分を７０モル％以上含有するポリイミド粉末をＣＩＰ法を含む成形法によって成形してなり、曲げ強度が約８５ＭＰａ以上であるポリイミド成形体に関する。
さらに、この発明はビフェニルテトラカルボン酸二無水物成分とフェニレンジアミン成分からなるポリイミド粉末をＣＩＰ法を含む成形法によって成形してなり、曲げ強度が約８５ＭＰａ以上であるポリイミド成形体に関する。
【０００９】
【発明の実施の形態】
以下にこの発明の好ましい態様を列記する。
１）ポリイミド樹脂を構成する芳香族テトラカルボン酸成分の割合が、３，３’，４，４’−ビフェニルテトラカルボン酸成分が８５〜９７モル％で、２，３，３’，４’−ビフェニルテトラカルボン酸成分が１５〜３モル％である前記に記載のポリイミド成形体の製法。
２）約３０００ｋｇｆ／ｃｍ2〜約５０００ｋｇｆ／ｃｍ2の圧力で成形する工程が、ＣＩＰ（コ−ルド  アイソスタチック  プレッシャ−）法で行われる前記に記載のポリイミド成形体の製法。
３）ＣＩＰ法が、ウエットＣＩＰ法あるいはドライＣＩＰ法である前記に記載のポリイミド成形体の製法。
【００１０】
４）約４６０〜５５０℃、特に４７０〜５５０℃で焼成する工程が、大気圧下で行われる前記に記載のポリイミド成形体の製法。
５）約４６０〜５５０℃、特に４７０〜５５０℃で焼成する工程が、不活性気流中で行われる前記に記載のポリイミド成形体の製法。
６）約４６０〜５５０℃で焼成する工程が、昇温速度０．５〜１０℃／分で約４６０℃以上に昇温して行われる前記に記載のポリイミド成形体の製法。
７）さらに、部品成形後１００〜３５０℃で３０分〜２４時間程度加熱して応力緩和処理する前記に記載のポリイミド成形体の製法。
【００１１】
この発明においては、ポリイミド粉末として、好適には３，３’，４，４’−ビフェニルテトラカルボン酸、その酸エステルまたはその酸二無水物および２，３，３’，４’−ビフェニルテトラカルボン酸、その酸エステルまたはその酸二無水物とｐ−フェニレンジアミンおよび／またはｍ−フェニレンジアミンとを重合、イミド化して得られるポリイミド樹脂粉末を使用する。
このポリイミド粉末は、好適にはガラス転移温度（Ｔｇ）が室温〜４００℃の温度範囲では観測されない高耐熱性の芳香族ポリイミド、好適には結晶性を有する高耐熱性の芳香族ポリイミドから主としてなる固形分の少なくとも一部、特にほぼ全面をアモルファスポリイミドの薄層で覆った構造を有しているものが好ましい。
【００１２】
前記のポリイミド粉末によれば、成形の際に粉末粒子表面のポリマ−軟化が充分で、かつ相互に結合するため、耐熱性と機械的強度、伸びが高度にバランスした成形品が得られると考えられる。
また、このポリイミド粉末は、ビフェニルテトラカルボン酸類とフェニレンジアミンとを必須の出発原料とするため、低吸水率で耐薬品性の成形体を与える。
【００１３】
前記の芳香族ポリイミドの粉末は、好適には、３，３’，４，４’−ビフェニルテトラカルボン酸あるいはその酸二無水物またはその酸と炭素数３以下の低級アルコ−ルとのエステル化物、および２，３，３’，４’−ビフェニルテトラカルボン酸あるいはその酸二無水物またはその酸と炭素数３以下の低級アルコ−ルとのエステル化物（いずれも好適には酸二無水物）を、２，３，３’，４’−ビフェニルテトラカルボン酸類を全テトラカルボン酸成分に対して約３モル％以上１５モル％以下の割合で含む芳香族テトラカルボン酸成分と、フェニレンジアミン［パラ−および／またはメタ−、つまりｐ−フェニレンジアミン：ｍ−フェニレンジアミン（モル比）＝１００：０〜０：１００、好適にはｐ−フェニレンジアミン：ｍ−フェニレンジアミン（モル比）＝９８：２〜０：１００］とを、場合により悪影響を及ぼさない範囲でさらに他の芳香族テトラカルボン酸二無水物と他の芳香族ジアミンとを、略等モル量公知の方法で有機極性溶媒中で、重合およびイミド化することによって得られる。
前記のポリイミド粉末は、高分子量で、平均粒子径（一次粒子）が１〜２０μｍ程度であることが好ましい。
また、前記のポリイミド粉末は、粒径が３２μｍより大きい粒子を含まないものが好ましい。粒径が３２μｍより大きい粒子は分級によって除去することが好ましい。
【００１４】
前記の方法によって、好適には結晶性芳香族ポリイミドの微小粒子を生成させながら高分子量化、イミド化後、非結晶性ポリイミドを不溶性にしてポリイミド粉末を析出させた後、粉末回収して、２層構造を有するポリイミド粉末であって、残存反応溶媒が少なく均一なポリイミド粒子を容易に得ることができる。
ポリイミド粉末の製法によっては、アモルファスポリイミドの割合が多くなると、ポリイミド粒子どうしが凝集した凝集体が多量に生成し、得られた成形体の物性を低下させる原因となる場合がある。
【００１５】
前記の他の芳香族テトラカルボン酸類としては、ピロメリット酸またはその酸二無水物、３，３’，４，４’−ベンゾフェノンテトラカルボン酸またはその酸二無水物、２，２’−ビス（３，４−ジカルボキシフェニル）プロパンまたはその酸二無水物、ビス（３，４−ジカルボキシフェニル）メタンまたはその酸二無水物、ビス（３，４−ジカルボキシフェニル）エ−テルまたはその酸二無水物などを挙げることができる。前記の他の芳香族テトラカルボン酸成分の割合は芳香族テトラカルボン成分中３０モル％以下であることが好ましい。
【００１６】
前記の他の芳香族ジアミンとしては、４，４’−ジアミノジフェニルエ−テル、４，４’−ジアミノジフェニルメタン、４，４’−ジアミノジフェニルプロパン、１，４−ビス（４−アミノ−フェノキシ）ベンゼン、１，３−ビス（４−アミノ−フェノキシ）ベンゼンなどを挙げることができる。前記の他の芳香族ジアミン成分の割合は芳香族ジアミン成分中３０モル％以下であることが好ましい。
【００１７】
前記の芳香族ポリイミド粉末は、例えば、不活性ガス存在下に、１５〜１００重量％がアミド系溶媒および８５〜０重量％が沸点１８０℃以上の非アミド系溶媒からなり、水を１００ｐｐｍ〜５重量％含有する反応溶媒中に、好適には溶液中の全モノマ−の割合が２〜２５重量％となるように、前記の芳香族テトラカルボン酸成分と芳香族ジアミン成分とを略等モル加え、生成する水を留出させながら昇温し、１００℃以上１８０℃未満の範囲内の温度で微細粒子を析出させ、１６０〜２５０℃の範囲内の温度で反応を０．５〜２０時間継続して、対数粘度（３０℃、０．５ｇ／１００ｍｌ濃硫酸）が０．２〜１．５であり、イミド化率が９５％以上であるポリイミド粉末を取得することによって製造される。全モノマ−割合が２５重量％以上であると生成するポリイミド粒子同士が凝集するため、成形体の物性の低下の原因となり好ましくない。
前記の非アミド系溶媒、水はポリアミック酸合成に先立って混合溶媒として使用してもよく、またはポリアミック酸合成後、反応溶液に添加してもよい。
【００１８】
前記の微細粒子の析出段階に先立って、１００℃以上１８０℃未満に反応溶液の温度を調節後イミド化触媒、好適にはイミダゾ−ル系イミド化触媒を反応系に添加し前記の加熱条件でイミド化することによって、イミド化速度を調節することにより、生成ポリイミド粉末の粒度および粒度分布を調節することもできる。
【００１９】
前記のアミド系溶媒としては、Ｎ−メチル−２−ピロリドン、Ｎ，Ｎ−ジメチルアセトアミド、Ｎ，Ｎ−ジメチルホルムアミド、Ｎ−メチルカプロラクタムが挙げられ、特にＮ−メチル−２−ピロリドンが好適に使用される。
【００２０】
前記のイミド化反応終了後、ポリイミド粉末を取得する方法としては特に制限はなく、例えば、反応混合物をそのままあるいは室温まで冷却した後、芳香族ポリイミド粉末を濾別し、その粉末を溶媒で洗浄し、乾燥する方法が採用できる。前記の洗浄用の溶媒としては、反応溶媒と置換しうる低沸点溶媒であれば何でもよく、水とメタノ−ル、エタノ−ルやイソプロパノ−ル（ＩＰＡ）などのアルコ−ル類、特にＩＰＡが好適である。
また、乾燥は２５０℃以下の常圧、減圧のいずれでも、好ましくは２００℃以下で、好ましくは３５０℃で１時間加熱による重量減少率が１％以下、特に０．５％以下となる乾燥状態とすることが好ましい。
前記の芳香族ポリイミド粉末は、特に粉砕しなくてもよいが、ヘンシェルミキサ−、ウイリ−ミルなどによって粉砕してもよい。また、重合時に生成するごく少量の凝集体を分離除去する目的で振動ふるいにより凝集体を分離してもよい。
【００２１】
この発明においては、ポリイミド樹脂粉末を約３０００ｋｇｆ／ｃｍ2〜約５０００ｋｇｆ／ｃｍ2の圧力で成形する工程、次いで低圧下約４６０〜５５０℃で焼成する工程によって、ポリイミド粉末成形体を製造する。
前記のポリイミド樹脂粉末を約３０００ｋｇｆ／ｃｍ2〜約５０００ｋｇｆ／ｃｍ2の圧力で成形する際に、室温〜２００℃で、好適には室温で、一軸プレスとＣＩＰ成形法との組み合わせあるいはＣＩＰ成形法のみでポリイミド樹脂粉末を所定の形状に成形する。前記のＣＩＰ成形法にはウエットＣＩＰ法（バッチ式）とドライＣＩＰ法（連続成形可能）とがあり、この発明においてはどちらも適用することができる。
【００２２】
この発明においては、前記ポリイミド樹脂粉末の低温での成形体を、好ましくは０．５〜１０気圧程度の低圧下、特に無加圧下（大気圧下）で約４６０〜５５０℃、特に４７０〜５５０℃で、好適には窒素ガス、ヘリウムガスなどの不活性気流中で焼成する。
前記の約４６０〜５５０℃で焼成する工程は、昇温速度０．５〜１０℃／分で約４６０℃以上に昇温して行うことが好ましい。前記の範囲内の温度での加熱時間は５〜３０分間程度が好ましい。
前記の無加圧下加熱成形された成形体は焼成炉内で０．５〜１０℃／分の冷却冷却速度で冷却することが成形体の物性向上好ましい。０．５℃／分以下であると時間がかかりすぎるため好ましくなく、１０℃／分以上であると成形体が冷却時に割れるなどの問題が発生し好ましくない。
さらに、この発明の方法によって部品成形後、１００〜３５０℃で３０分〜２４時間程度加熱して応力緩和処理するとポリイミド成形体の寸法変化が生じないので好適である。
【００２３】
さらに、前記の粉末成形体の製造のさいに、人造ダイヤモンド、シリカ、マイカ、カオリン、タルク、窒化ほう素、酸化アルミニウム、酸化鉄、グラファイト、硫化モリブデン、硫化鉄などの無機充填剤、あるいはふっ素樹脂などの有機充填剤などの各種の充填剤を前記のポリイミド粉末と混合して使用することができる。
この充填剤の添加は、内部添加、外部添加のいずれの方法で配合したものでもよい。
【００２４】
この発明の方法によって得られるポリイミド成形体は、従来公知の３，３’，４，４’−ビフェニルテトラカルボン酸類とフェニレンジアミンとから加熱圧縮成形して得られるポリイミド粉末成形体の優れた耐熱性、寸法安定性等を有し、良好な伸び、低吸水性、寸法安定性、高生産性を実現することができる。
この発明のポリイミド成形体は、好適には３，３’，４，４’−ビフェニルテトラカルボン酸二無水物成分を７０モル％以上、パラ−および／またはメタ−フェニレンジアミン成分を７０モル％以上含有するポリイミド粉末をＣＩＰ法を含む成形法によって成形してなり、曲げ強度が約８５ＭＰａ以上、特に約９０ＭＰａ以上である。
【００２５】
この発明のポリイミド成形体は、アウトガスが少なく、耐熱性、耐薬品性、寸法安定性（高温、洗浄後）が要求される放電処理分野の各種部品の成形体用途に使用することができる。
さらに、この発明のポリイミド成形体は、アウトガスが少なく、研磨性（耐熱性）を要求される光学分野の成形体用途に使用することができる。
さらに、この発明のポリイミド樹脂成形体は、耐プラズマ性、真空特性、剛性、切削加工性および耐熱性を要求される半導体製造装置のインナ−部品用用に使用することができる。
【００２６】
【実施例】
以下、この発明の実施例を示す。以下の各例において、ポリイミド粉末成形体の種々の物性は、次の試験方法によって測定したものである。
引張り特性：ＡＳＴＭ  Ｄ−６３８  に準拠して測定した。
曲げ特性：ＡＳＴＭ  Ｄ−７９０  に準拠して測定した。
線膨張係数：ＡＳＴＭ  Ｄ−６９６  に準拠して測定した。
熱変形温度：ＡＳＴＭ  Ｄ−６４８  に準拠して測定した。
真空ガス放出特性：電子科学株式会社製の高精度昇温脱離ガス分析装置ＥＭＤ−ＷＡ１０００を使用して３００℃での到達真空度を測定した。
【００２７】
実施例１
温度計、攪拌機、窒素導入管および水分定量器を備えた四ツ口フラスコに、窒素ガスを通しながら、乾燥した２，３，３’，４’−ビフェニルテトラカルボン酸二無水物（ａ−ＢＰＤＡ）と３，３’，４，４’−ビフェニルテトラカルボン酸二無水物（ｓ−ＢＰＤＡ）とのモル比ａ−ＢＰＤＡ／ｓ−ＢＰＤＡ＝７／９３の割合で、ジアミンとしてｐ−フェニレンジアミン、重合溶媒としてＮＭＰを使用し、ポリマ−濃度１７重量％、温度：１９５℃、時間：４時間で反応させた。Ｎ−メチル−２−ピロリドン溶液中に分散した淡黄色のポリイミド樹脂粒子を濾過によって回収し、更に、これを４倍量の熱イオン水で３回洗浄し、４倍量のＩＰＡで１回洗浄後、２００℃で減圧乾燥して、対数粘度（３０℃、０．５ｇ／１００ｍｌ濃硫酸）が１．２８であ、イミド化率が９５％以上のポリイミド樹脂粒子を得た。
【００２８】
得られたポリイミド樹脂粒子は、透過型電子顕微鏡による観察から結晶性ポリイミド粒子の表面の全部を非結晶性のポリイミドからなる被覆層で覆ってなる２層構造を有しており、ガラス転移温度は４００℃まで観測されず、平均粒子径は１１．４μｍであった。
【００２９】
得られたポリイミド樹脂粒子を予め約１０００ｋｇｆ／ｃｍ2（９８ＭＰａ）の圧力で一軸プレス成形した１００ｍｍ×１００ｍｍ×１０ｍｍ（厚み）のプレフォ−ム体をゴム製の袋に真空封入し、（株）神戸製鋼所製ウエットＣＩＰ装置を使用して、室温で約３トン／ｃｍ2（２９４ＭＰａ）の圧力でＣＩＰ成形した。
このＣＩＰ成形した成形体５０枚を同時に５００℃、窒素気流中で無加圧焼成して良好な物性を有するポリイミド成形体を得た。
【００３０】
得られた成形体の物性を次に示す。
ポリイミド成形体の物性：
伸び            ４．４％
成形体密度  １．２９ｇ／ｃｍ3
曲げ強度    ９８ＭＰａ
線膨張係数（２５〜４５０℃）  ５０ｐｐｍ／℃
熱変形温度    ４８５℃
真空中ガス放出特性（３００℃）  ３．３×１０-6Torr・l/sec・cm2
【００３１】
実施例２
ウエットＣＩＰ成形時の圧力を約５トン／ｃｍ2（４９０ＭＰａ）に変えた他は実施例１と同様にして、成形体を得た。
得られた成形体の物性を次に示す。
ポリイミド成形体の物性：
伸び        ４．３％
成形体密度  １．３３ｇ／ｃｍ3
曲げ強度    １２０ＭＰａ
線膨張係数（２５〜４５０℃）  ５０ｐｐｍ／℃
熱変形温度    ４８５℃
真空中ガス放出特性（３００℃）  ３．３×１０-6Torr・l/sec・cm2
【００３２】
実施例３
ポリイミド樹脂粒子を、神戸製鋼所製ドライＣＩＰ装置で７０ｍｍφ×３５０ｍｍＬのゴム型の中に充填し、室温で４トン／ｃｍ2の圧力で直接ＣＩＰ成形し、４０ｍｍφ×３５０ｍｍＬの成形体を得た。
これを５００℃で窒素気流中、無加圧焼成して成形体を得た。
【００３３】
得られた成形体の物性を次に示す。
ポリイミド成形体の物性：
伸び        ４．６％
成形体密度  １．３２ｇ／ｃｍ3
曲げ強度    １１２ＭＰａ
線膨張係数（２５〜４５０℃）  ５０ｐｐｍ／℃
熱変形温度    ４８５℃
真空中ガス放出特性（３００℃）  ３．３×１０-6Torr・l/sec・cm2
【００３４】
実施例４
ポリイミド樹脂粒子を、玉川マシナリ−社製粉末成形機（ＳＸ−４０）を使用して室温で５トン／ｃｍ2の圧力で１軸成形し、１０ｍｍｗ×７７．５ｍｍＬ×２ｍｍｔの成形体を得た。
これを５００℃で窒素気流中、無加圧焼成して成形体を得た。
【００３５】
得られた成形体の物性を次に示す。
ポリイミド成形体の物性：
伸び        ４．３％
成形体密度  １．３２ｇ／ｃｍ3
曲げ強度    １０８ＭＰａ
線膨張係数（２５〜４５０℃）  ５０ｐｐｍ／℃
熱変形温度    ４８５℃
真空中ガス放出特性（３００℃）  ３．３×１０-6Torr・l/sec・cm2
【００３６】
実施例５
実施例１〜４で得られた成形体を各々２５０℃で１２時間加熱して応力緩和した。いずれも形状の均一性、寸法精度が改良された。
【００３７】
比較例１
ウエットＣＩＰ成形時の圧力を約２トン／ｃｍ2（１９６ＭＰａ）に変えた他は実施例１と同様にして、成形体を得た。
得られた成形体は曲げ強度の小さいものであった。物性を次に示す。
ポリイミド成形体の物性：
成形体密度  １．１８ｇ／ｃｍ3
曲げ強度    ７６ＭＰａ
【００３８】
比較例２
窒素気流中で無加圧焼成時の温度を４００℃に変えた他は実施例２と同様にして、ポリイミド成形体を得た。
得られた成形体は曲げ強度の小さいものであった。物性を次に示す。
ポリイミド成形体の物性：
成形体密度  １．３２ｇ／ｃｍ3
曲げ強度    ６７ＭＰａ
【００３９】
実施例６
実施例１で使用したポリイミド微粒子７５重量％に対して２００メッシュの人造ダイヤモンド２５重量％を乾式ブレンドし、得られたブレンド品をステンレス製の砥石基盤を組み込んだ所定の金型内の空隙部に充填し、９８ＭＰａの圧力で一軸プレス成形した。この一軸プレス成形体をポリエチレン製の袋に真空封入し、５トンの圧力でＣＩＰ成形した。次いで、この成形体を５００℃で焼成し、ステンレス基盤に完全に組み付けられたダイヤモンド微粒子を含むポリイミド成形体を有する砥石を得た。この砥石は良好な性能を示した。
【００４０】
【発明の効果】
この発明は以上詳述したような構成を有しているため、下記のような効果を奏する。
この発明のポリイミド成形体の製法は、加圧成形した成形体を無加圧で高温焼成することできるため、多数の成形体を同時に焼成することを可能であり高い生産性が達成される。
しかも、この発明によって得られる成形体は、良好な高耐熱性、強度、低線膨張係数、および低吸水率を有している。
【図面の簡単な説明】
【図１】図１は、実施例６で得られたポリイミド成形体を有する砥石の斜視図である。
【符号の説明】
１  ポリイミド成形体
２  砥石基盤
３  砥石
【図１】
0003835210.tif 000002